(57)【要約】【課題】従来より漏れ電流が低く、電気特性の安定した固体電解コンデンサの製造方法を提供する。【解決手段】表面に陽極酸化皮膜が形成された陽極箔と、陰極箔とをセパレータを介して巻回したコンデンサ素子に、導電性高分子を保持させ、所定のケースに収納後エージングを行う固体電解コンデンサの製造方法において、  前記エージングが、少なくとも第１エージング工程と、第２エージング工程からなり、第１および第２エージング間に冷却工程を有し、  第１および第２エージング工程の雰囲気温度が、１１０〜２００℃であり、  冷却工程の冷却温度が、２５〜８５℃であり、  上記第１および第２エージング工程の印加電圧が、定格電圧を超え、  導電性高分子が、ポリアニリン、ポリピロール、ポリチオフェン、ポリエチレンジオキシチオフェンであることを特徴とする。【選択図】図１
2008060186.tif 000002
【特許請求の範囲】
【請求項１】
表面に陽極酸化皮膜が形成された陽極箔と、陰極箔とをセパレータを介して巻回したコンデンサ素子に、導電性高分子を保持させ、所定のケースに収納後エージングを行う固体電解コンデンサの製造方法において、
上記エージングが、少なくとも第１エージング工程と、第２エージング工程からなり、第１および第２エージング間に冷却工程を有することを特徴とする固体電解コンデンサの製造方法。
【請求項２】
請求項１記載の第１および第２エージング工程の雰囲気温度が、１１０〜２００℃であることを特徴とする固体電解コンデンサの製造方法。
【請求項３】
上記冷却工程の冷却温度が、２５〜８５℃であることを特徴とする請求項１または２記載の固体電解コンデンサの製造方法。
【請求項４】
上記第１および第２エージング工程の印加電圧が、定格電圧を超えることを特徴とする請求項１または２記載の固体電解コンデンサの製造方法。
【請求項５】
上記の導電性高分子が、ポリアニリン、ポリピロール、ポリチオフェン、ポリエチレンジオキシチオフェンであることを特徴とする請求項１〜４記載の固体電解コンデンサの製造方法。
【発明の詳細な説明】
【技術分野】
【０００１】
本発明は、固体電解コンデンサの製造方法に関するものである。
【背景技術】
【０００２】
従来、電解コンデンサの陽極電極は、アルミニウム、タンタル、ニオブ等の弁作用金属からなるが、この陽極電極はエッチングピットや微細孔を持ち、陽極電極表面に誘電体となる酸化皮膜層を形成し、この酸化皮膜層上に電解質層を形成し、電極を引き出して構成される。電解コンデンサにおける真の陰極は、この電解質層であり、この電解質層が、電解コンデンサの電気特性に大きな影響を及ぼすため、数々の形成方法が提案されている。
【０００３】
固体電解コンデンサは、イオン伝導性であるために高周波領域でインピーダンス特性が悪化する液状の電解質に替えて、電子伝導性を有する固体の電解質を用いるもので、中でも７，７，８，８−テトラシアノキノジメタン（ＴＣＮＱ）錯体が知られており、このＴＣＮＱ錯体を熱溶融して陽極電極に浸漬、塗布し、固体電解質層を形成している（例えば、特許文献１参照）。
【０００４】
また、他の手法としてポリエチレンジオキシチオフェン（ＰＥＤＴ）等の導電性高分子を固体電解質として用いることが試みられている（例えば、特許文献２参照）。
【０００５】
一般的にコンデンサは、その漏れ電流を低くするために、ある一定雰囲気温度の下で電圧を印加するエージングを行う。特に、ＰＥＤＴを固体電解質とした固体電解コンデンサは、他のコンデンサと比較して漏れ電流が大きいため、様々なエージング方法が検討されている（例えば、特許文献３、４参照）。
【特許文献１】特開昭５８−１９１４１４号公報
【特許文献２】特開平２−１５６１１号公報
【特許文献３】特開２００３−２８９０１９号公報
【特許文献４】特開２００５−１０９０７６号公報
【発明の開示】
【発明が解決しようとする課題】
【０００６】
ＰＥＤＴを固体電解質とした固体電解コンデンサは、高温下で電圧を印加することで、漏れ電流を小さくできるため、エージング方法が種々検討されている。しかし、高温下で定格電圧より高い電圧を製品に印加するだけでは、製品の漏れ電流が十分に低減できない問題がある。
しかし、高温下で定格電圧より低い電圧を印加するエージング方法では、漏れ電流が十分に小さくできないという問題があった。
【０００７】
本発明は、上記課題を解決するもので、従来より、漏れ電流が低く、電気特性の安定した固体電解コンデンサの製造方法を提供するものである。
【課題を解決するための手段】
【０００８】
すなわち本発明は、表面に陽極酸化皮膜が形成された陽極箔と、陰極箔とをセパレータを介して巻回したコンデンサ素子に、導電性高分子を保持させ、所定のケースに収納後、エージングを行う固体電解コンデンサの製造方法において、
前記エージングが、少なくとも第１エージング工程と、第２エージング工程からなり、第１および第２エージング間に冷却工程を有することを特徴とする固体電解コンデンサの製造方法である。
【０００９】
また、上記第１および第２エージング工程の雰囲気温度が、１１０〜２００℃であることを特徴とする固体電解コンデンサの製造方法である。
【００１０】
さらに、上記冷却工程の冷却温度が、２５〜８５℃であることを特徴とする固体電解コンデンサの製造方法である。
【００１１】
また、上記第１および第２エージング工程の印加電圧が、定格電圧を超えることを特徴とする固体電解コンデンサの製造方法である。
【００１２】
さらに、上記の導電性高分子が、ポリアニリン、ポリピロール、ポリチオフェン、ポリエチレンジオキシチオフェンであることを特徴とする固体電解コンデンサの製造方法である。
【発明の効果】
【００１３】
本発明は、高温雰囲気下での第１および第２エージング工程の間に冷却工程を設け、固体電解コンデンサ内部の熱を一旦放熱することで、第２エージング工程後の電気特性を悪化させることなく、漏れ電流を低減することができる。
なお、第１および第２エージング工程では、１１０〜２００℃の雰囲気下で、印加電圧を定格電圧を超える電圧とすることが好ましい。第１および第２エージングの雰囲気温度が１１０℃未満の場合、漏れ電流低減効果が少なく、２００℃を超えると導電性高分子が劣化するためか、電気特性が悪化する傾向にあるため、１１０〜２００℃の範囲が望ましい。より好ましくは１２５〜１５０℃である。
また、冷却温度は、２５〜８５℃とすることが望ましい。
【００１４】
また、本発明は、１１０〜２００℃の雰囲気下で電圧を印加する第１エージング工程と、２５〜８５℃の雰囲気下で冷却する工程と、再度１１０〜２００℃の雰囲気下で電圧を印加する第２エージング工程とを設けることで、製品およびその内部部材が熱による膨張と収縮を繰り返すため、耐熱性が弱い不良製品の電気特性を悪化させることができ、耐熱性のデバッグ効果が得られる。
【００１５】
このような工程を有するエージング方法としては、製品を１１０℃以上に加熱可能な炉の中に電圧印加を行える設備を連結させて、連結部に加熱設備を設けない方法や、製品を１１０℃以上に加熱可能な炉の中で電圧印加を行える設備に製品を２回投入するなどの方法がある。
【発明を実施するための最良の形態】
【００１６】
［実施例１］
以下本発明について具体的に説明する。
まず、アルミニウム等の弁作用金属からなる陽極電極箔の表面をエッチングにより粗面化し、陽極酸化により酸化皮膜層を形成する。また同様に、陰極電極箔の表面をエッチングにより粗面化する。その後、必要面積に切断した陽極電極箔および陰極電極箔に、それぞれ陽極リード線および陰極リード線を接続し、天然繊維系セパレータを介して巻回する公知の方法で図１に示すコンデンサ素子を作製した。
【００１７】
続いて、上記のコンデンサ素子をアジピン酸アンモニウム水溶液中で、電圧を印加して素子化成を行った。さらに素子化成済みのコンデンサ素子を加熱して、炭化処理を行い、重合前処理を行った。なお、合成繊維系やガラス繊維系セパレータの場合は、炭化処理を行わなくてもよい。
【００１８】
この重合前処理済みのコンデンサ素子を、ｐ−トルエンスルホン酸鉄溶液に浸漬後、１００℃で３０分間加熱し乾燥した。次に、３，４−エチレンジオキシチオフェンを溶媒で１／２の濃度に希釈調合した液にこのコンデンサ素子を浸漬した後、引き上げ、１００℃で６０分間加熱して化学重合によるＰＥＤＴを形成した。
さらに、コンデンサ素子を有底筒状の外装ケースに収納し、開口部をゴムパッキング等により密封した後、第１エージングとして１２５℃の雰囲気下で電圧１１Ｖを３０分間印加した後、４０℃の雰囲気下で３分間放置して冷却した後、第２エージングとして１２５℃の雰囲気下で電圧１１Ｖを３０分間印加するエージング処理を行い、定格１０Ｖ−１２０μＦの固体電解コンデンサを作製した。
【００１９】
（従来例１）
エージング処理を、１２５℃の雰囲気下で電圧１１Ｖを６０分間印加した以外は、実施例１と同様な方法で行い、同仕様の固体電解コンデンサを作製した。
【００２０】
上記、実施例１および従来例１について、それぞれの電気特性を測定した結果を表１に示す。
【００２１】
［表１］
2008060186.tif 000003
【００２２】
表１から明らかなように、実施例１は従来例１と比較し、漏れ電流が低く、静電容量・ＥＳＲとも良好な電気特性が得られた。
【００２３】
［実施例２〜５］冷却温度による比較
第１エージング後の冷却温度を各々１５℃、２５℃、８５℃、１０５℃とした以外は、実施例１と同様な方法でエージングを行い、同仕様の固体電解コンデンサを作製し、それぞれの電気特性を測定した。その結果を表２に示す。
【００２４】
［表２］
2008060186.tif 000004
【００２５】
実施例１〜５と従来例１を比較すると明らかなように、実施例１〜５は、従来例１より漏れ電流が低く、静電容量、ＥＳＲも優れていることが分かる。しかし、実施例１、３、４と実施例２、５を比較すると、漏れ電流、ＥＳＲとも悪化する傾向にあるため、冷却温度は２５〜８５℃が望ましいことがわかる。
【００２６】
［実施例６〜７］第１および第２エージングの雰囲気温度による比較
第１および第２エージングの温度を各々１０５℃、１５０℃とした以外は、実施例１と同様な方法でエージングを行い、同仕様の固体電解コンデンサを作製し、それぞれの電気特性を測定した。その結果を表３に示す。
【００２７】
［表３］
2008060186.tif 000005
【００２８】
実施例１、６、７と従来例１とを比較すると明らかなように、実施例１、６、７は、従来例１より漏れ電流が低く、静電容量、ＥＳＲも優れていることが分かる。しかし、実施例６は、実施例１と比較すると、漏れ電流が悪化する傾向にあるため、第２エージングの温度は１２５℃以上がより望ましいことがわかる。
【００２９】
本発明の実施例は、第１および第２エージングを同じ温度で行ったが、１１０℃以上であれば異なる温度でエージングを行っても同様の効果が得られる。
【００３０】
また、本発明の実施例は、ＰＥＤＴを固体電解質に用いたが、公知の導電性高分子（ポリアニリン、ポリピロール、ポリチオフェン）を用いても同様の効果が得られる。
さらに、本発明の実施例は、酸化剤溶液に浸漬させた後モノマー溶液に浸漬させ高分子を含浸する方法を用いたが、モノマー溶液に浸漬させた後酸化剤溶液に浸漬させる方法、または、予め酸化剤とモノマーを混合した溶液にコンデンサ素子を浸漬させる方法を用いても同様の効果が得られる。
【００３１】
また、本発明において、より電気特性の安定した固体電解コンデンサを得るためには、２５〜８５℃の雰囲気下で冷却する工程において、製品の漏れ電流を測定して不良品を排除し、良品のみを第２エージングしてもよい。
さらに、第１エージング工程の前に製品の漏れ電流を測定して不良品を排除し、良品のみを第１エージングしてもよい。
【図面の簡単な説明】
【００３２】
【図１】本発明によるコンデンサ素子の分解斜視図である。
【符号の説明】
【００３３】
１  陽極箔
２  セパレータ
３  陰極箔
４  コンデンサ素子本体
５  陽極リード線
６  陰極リード線
【図１】
2008060186.tif 000006